СОСТАВ ДЛЯ РАЗРАБОТКИ ОБВОДНЕННОЙ НЕФТЯНОЙ ЗАЛЕЖИ
COMPOSITION FOR DEVELOPMENT OF WATERED OIL RESERVOIR

Изобретение относится к нефтедобывающей промышленности и может быть использовано для повышения нефтеотдачи пластов с высокой пластовой температурой.
При разработке залежей заводнением со временем происходит обводнение добываемой продукции из-за прорывов вытесняющего агента (воды) по наиболее проницаемым зонам в пласте. Для исключения такого явления проводят необходимые мероприятия по выравниванию профиля приемистости нагнетательных скважин.
Известен «ТЕРМОТРОПНЫЙ ГЕЛЕОБРАЗУЮЩИЙ СОСТАВ» RU 2557566 [1], включающий гидроксохлорид алюминия с водородным показателем рН его 1%-ного водного раствора не ниже 3,5 карбамид и полиэтиленоксид, тальк при следующем соотношении компонентов, мас. %:
- гидроксохлорида алюминия
25-40,
- карбамид
60-75,
- полиэтиленоксид
0,1-0,2,
- тальк
1-4
Недостатком известного способа является низкая вязкость получаемого геля, а также низкая термостабильность геля при высокой температуре выше 80°C.
Известен «СОСТАВ МНОГОФУНКЦИОНАЛЬНОГО РЕАГЕНТА ДЛЯ ФИЗИКО-ХИМИЧЕСКИХ МЕДОТОВ УВЕЛИЧЕНИЯ НЕФТЕОТДАЧИ» RU 2529975 [2], содержащий соли алюминия и воду, соль уксусной кислоты ацетат натрия, и может содержать карбамид и мелкодисперсный полиакриламид с диаметром частиц 40-80 мкм, при следующем соотношении компонентов, мас. %:
- хлорид или полиоксихлорид алюминия
2,5-20,0,
- ацетат натрия
2,0-10,0,
- карбамид
0,0-30,0,
- мелкодисперсный полиакриламид с диаметром частиц 40-80 мкм
0,0-2,5,
- пресная или минерализованная вода
остальное
Недостатком данного гелеобразующего состава, содержащего мелкодисперсный анионный полиакриламид, является плохая растворимость анионного полиакриламида в водном растворе солей алюминия, наличие нерастворенных частиц полиакриламида не позволяет использовать данный состав в низкопроницаемых пластах и также данный состав обладает низкой термостабильностью при пластовой температуре выше 80°C.
Наиболее близким к заявляемому техническому решению является «Способ разработки нефтяного месторождения» RU 2716316 [3] путем закачки в нефтяной пласт водной суспензии реагента, включающего титановый коагулянт, полученный из титансодержащей руды лейкоксен, гидроксохлорид алюминия и карбамид, закачивают 21-35 мас. % водной суспензии реагента следующего состава, мас. %:
- титановый коагулянт
30-60,
- гидроксохлорид алюминия
10-40,
- карбамид
30-60
Недостатком данного гелеобразующего состава, содержащего титановый коагулянт, является наличие в титановом коагулянте большого количества нерастворимых в воде компонентов, наличие нерастворенных частиц не позволяет использовать данный состав в низкопроницаемых пластах.
Изобретение направлено на создание термотропного гелеобразующего состава для разработки обводненной нефтяной залежи с низкой проницаемостью и высокой пластовой температурой.
Для решения поставленной задачи предлагается состав для изоляции водопритока к скважинам и повышения нефтеотдачи, включающий закачку в пласт водного раствора композиции в концентрации 5-15 мас.%, содержащей, мас.%: полиоксихлорид алюминия или пентагидроксихлорид алюминия 15-45%, титановый коагулянт 5-25%, карбамид 25-75% и катионного полиакриламида со степенью ионного заряда выше 30 0,1-5,0%. При этом в процессе гидролиза солей алюминия при температуре помимо образования неорганического геля происходит сшивка катионного полиакриламида ионами алюминия. В результате чего образуется пространственная решетка из сшитого катионного полиакриламида, а нерастворимые компоненты титанового коагулянта выступают в роли армировочного материала. Это позволяет снизить содержание титанового коагулянта с 30-60% до 5-25% без ухудшения термостабильности и реологических свойств образующего геля. Снижение содержания титанового коагулянта позволяет снизить количество нерастворимых компонентов и, как следствие этого, позволяет расшить область применения термотропной композиции для низкопроницаемых пластов.
При реализации способа используют полиоксихлорид алюминия Аква-Аурат-30 ТУ 2163-069-00205067-2007 либо аналог; карбамид ГОСТ 2081-2010, титановый коагулянт ТУ2163-001-87707082-2012 и катионный полиакриламид со степенью ионного заряда выше 30 производства Китай.
Осуществление изобретения
Для иллюстрации предлагаемого технического решения были приготовлены образцы термотропного состава.
Подготовленные образцы проходили испытания в термошкафу при температуре 90°C, что соответствует высоким пластовым температурам нефтегазоносных горизонтов Западной Сибири. В качестве воды использовали модельную пластовую воду с минерализацией 21,4 г/л.
Результаты испытаний сведены в таблицу 1.
Результаты лабораторных исследований показали, что при температуре 90°C, при добавлении титанового коагулянта от 5 до 25% повышается термостабильность геля, а синерезис снижается до 15%.
Наиболее предпочтительное содержание титанового коагулянта не более 10%, выше увеличивается количество нерастворенных частиц, что усложняет процесс закачки состава в низкопроницаемые нефтяные залежи.
Диапазон содержания катионного полиакриламида 0.1-5%, при более низкой концентрации катионного полиакриламида эффект не значителен. Верхняя граница содержания катионного полиакриламида обусловлена вязкостью рабочих растворов, закачка таких растворов будет приводить к торцевой забивке низкопроницаемых пластов.
При замене полиоксихлорида алюминия на пентагидроксихлорид алюминия концентрация этого ингредиента не изменяется.
Концентрация закачиваемой гелеобразующей термотропной композиции зависит от коллекторских свойств пласта. Для изоляции низкопроницаемых пластов могут быть использованы более разбавленные растворы, для высокопроницаемых пластов – более концентрированные растворы. Наиболее предпочтительным диапазоном является концентрация термотропной гелеобразующей композиции от 5% до 15% в рабочем растворе.
Для определения эффективности предлагаемого способа определяли проницаемость насыпных моделей по воде, а также протяженность изоляционного экрана. Экспериментальные данные приведены в таблице 2.
Из таблицы 2 следует, что введение титанового коагулянта более 10% снижает протяженность изоляционного экрана, что свидетельствует о торцевой забивки и снижении проникающей способности термотропной композиции.
Пример реализации способа
Перед проведением изоляционных работ проводят комплекс гидродинамических исследований и определяют приемистость пласта при различных давлениях закачки.
Исходя из результатов исследований выбирают концентрацию реагента, необходимую для создания изолирующего экрана. Способ осуществляют с использованием стандартной промысловой техники. Перед закачкой готовят расчетное количество водного раствора термотропной композиции. Далее осуществляют закачку и оставляют скважину на технологическую выстойку в течение 24 ч. После технологической выстойки на скважине проводят гидродинамические исследования и исследования по определению профиля приемистости.
Реализация предлагаемого способа позволит за счет увеличения термостабильности геля повысить эффективность обработки нагнетательных скважин, повысить нефтеотдачу пласта и снизить обводненность добываемой продукции.